상기 압축 층 의 형성 을 수반 하 는 , 상기 압축 층 에서 작 은 알칼리 금속 양이온 ( 예 를 들 어 , Li +, Na +) 의 적어도 일부분 은 상기 층 의 깊이 미만 의 제 2 깊이 ( 예 를 들 어 , 도 1 에서 d 1 ', d 2 ) 까지 단일 의 , 더 큰 알칼리 금속 양이온 종 ( specie ) 에 의해 대체 된다 . 몇몇 구체 예 에 있 어서 , 이것 은 상기 유리 에서 적어도 하나 의 나트륨 이온 및 리튬 이온 을 칼륨 이온 으로 교환 하 여 달성 된다 . 상기 제 2 깊이 까지 Na + 이온 및 Li + 을 K + 이온 으로 의 교환 은 상기 유리 의 표면 압축 응력 을 증가 시킨다 . 몇몇 구체 예 에 있 어서 , 상기 제 2 깊이 는 상기 표면 으로부터 약 5 ㎛ 내지 약 20 ㎛ 의 범위 의 깊이 까지 확장 된다 . 이러 한 이온 교환 은 칼륨 나트륨 염 을 포함 하 는 제 2 이온 교환 욕조 에서 상기 유리 를 침지 시켜 달성 된다 . 몇몇 구체 예 에 있 어서 , 상기 칼륨염 은 질산칼륨 ( KNO 3 ) 이 다 . 상기 유리 가 여기 서 기술 된 상기 2 - 단계 이온 교환 공정 을 사용 하 여 깊 은 압축 층 을 형성 시키 는 단계 및 더 적 은 깊이 로 더 작 은 이온 을 더 큰 이온 으로 대체 시키 는 단계 에 의해 강화 된 후 에 , 상기 유리 는 비커스 압입 자 로 압입 된 경우 , 적어도 3000 gf 의 균일 개시 임계 값 , 적어도 500 MPa 의 압축 응력 , 및 적어도 50 ㎛ 의 층 의 깊이 를 갖 는다 .